(57)【要約】【課題】末端に官能基を有するビニル系重合体を、少ない触媒量で効果的に製造する方法を提供すること。【解決手段】原子移動ラジカル重合系に重合性の低いアルケニル基を有するオレフィン化合物（Ａ）を添加して、末端にオレフィン化合物（Ａ）が付加したビニル系重合体（Ｉ）を製造する際、還元剤（Ｂ）を併用することを特徴とする、ビニル系重合体（Ｉ）の製造方法。また、オレフィン化合物（Ａ）が官能基を有するものであり、末端にオレフィン化合物（Ａ）が付加したビニル系重合体（Ｉ）が、末端に前記官能基を有するものである、上記製造方法。【選択図】なし【特許請求の範囲】
【請求項１】
原子移動ラジカル重合系に重合性の低いアルケニル基を有するオレフィン化合物（Ａ）を添加して、末端にオレフィン化合物（Ａ）が付加したビニル系重合体（Ｉ）を製造する際、還元剤（Ｂ）を併用することを特徴とする、ビニル系重合体（Ｉ）の製造方法。
【請求項２】
オレフィン化合物（Ａ）が官能基を有するものであり、末端にオレフィン化合物（Ａ）が付加したビニル系重合体（Ｉ）が、末端に前記官能基を有するものである、請求項１記載のビニル系重合体（Ｉ）の製造方法。
【請求項３】
オレフィン化合物（Ａ）が、一般式（１）：
【化１】
2008038097.tif 000017
｛式中、Ｒ３は、水酸基、アミノ基、エポキシ基、カルボン酸基、エステル基、エーテル基、アミド基、シリル基、一般式（２）：
【化２】
2008038097.tif 000018
（Ｒ４は、水素原子あるいは炭素数１〜２０の炭化水素基を示す）
で表される基、あるいは重合性のオレフィンを含まない炭素数１〜２０の炭化水素基を示し、
Ｒ１は、炭素数１〜２０のアルキレン基、あるいは一般式（３）：
【化３】
2008038097.tif 000019
（式中、Ｒ５は、酸素原子又は窒素原子を有していてもよい炭素数１〜２０の２価の有機基、又は、酸素原子を示し、Ｒ６は、水素原子あるいは炭素数１〜２０の炭化水素基を示し、複数個のＲ６は同じでも異なっていてもよい）
で表される基を示し、
Ｒ２は、水素原子あるいはメチル基を示す｝
で表される化合物である、請求項１又は２に記載のビニル系重合体（Ｉ）の製造方法。
【請求項４】
オレフィン化合物（Ａ）が、一般式（４）：
【化４】
2008038097.tif 000020
｛式中、Ｒ１は、炭素数１〜２０のアルキレン基、あるいは一般式（３）：
【化５】
2008038097.tif 000021
（式中、Ｒ５は、酸素原子又は窒素原子を有していてもよい炭素数１〜２０の２価の有機基、又は、酸素原子を示し、Ｒ６は、水素原子あるいは炭素数１〜２０の炭化水素基を示し、複数個のＲ６は同じでも異なっていてもよい）
で表される基を示し、
Ｒ２は、水素原子あるいはメチル基を示し、
Ｒ４は、水素原子あるいは炭素数１〜２０の炭化水素基を示す｝
で表される化合物である、請求項１〜３のいずれか一項に記載のビニル系重合体（Ｉ）の製造方法。
【請求項５】
オレフィン化合物（Ａ）が、一般式（５）：
【化６】
2008038097.tif 000022
（式中、ｒは１〜２０の整数を示す）
で表される化合物である、請求項１〜４のいずれか一項に記載のビニル系重合体（Ｉ）の製造方法。
【請求項６】
オレフィン化合物（Ａ）が、１，５−ヘキサジエン、１，７−オクタジエン又は１，９−デカジエンである、請求項５記載のビニル系重合体（Ｉ）の製造方法。
【請求項７】
オレフィン化合物（Ａ）を重合体の生長末端に対して過剰量添加することを特徴とする、請求項４〜６のいずれか一項に記載のビニル系重合体（Ｉ）の製造方法。
【請求項８】
オレフィン化合物（Ａ）が、一般式（１）において、Ｒ３が水酸基、アミノ基、エポキシ基、カルボン酸基、エステル基、エーテル基、アミド基及びシリル基からなる群から選ばれる基である化合物である、請求項３記載のビニル系重合体（Ｉ）の製造方法。
【請求項９】
オレフィン化合物（Ａ）が、一般式（１）又は（４）において、Ｒ２が水素原子である化合物である、請求項３、４、７及び８のいずれか一項に記載のビニル系重合体（Ｉ）の製造方法。
【請求項１０】
オレフィン化合物（Ａ）が、アルケニルアルコール又はアルケニルアミンである、請求項１〜３、８及び９のいずれか一項に記載のビニル系重合体（Ｉ）の製造方法。
【請求項１１】
末端にオレフィン化合物（Ａ）が付加したビニル系重合体（Ｉ）の主鎖が（メタ）アクリル酸エステル系重合体である、請求項１〜１０のいずれか一項に記載のビニル系重合体（Ｉ）の製造方法。
【請求項１２】
末端にオレフィン化合物（Ａ）が付加したビニル系重合体（Ｉ）の数平均分子量が３０００以上である、請求項１〜１１のいずれか一項に記載のビニル系重合体（Ｉ）の製造方法。
【請求項１３】
末端にオレフィン化合物（Ａ）が付加したビニル系重合体（Ｉ）のゲルパーミエーションクロマトグラフィー（ＧＰＣ）で測定した重量平均分子量（Ｍｗ）と数平均分子量（Ｍｎ）の比（Ｍｗ／Ｍｎ）の値が１．８未満である、請求項１〜１２のいずれか一項に記載のビニル系重合体（Ｉ）の製造方法。
【請求項１４】
原子移動ラジカル重合の触媒に用いる金属が、銅、ニッケル、ルテニウム及び鉄から選ばれる金属である、請求項１〜１３のいずれか一項に記載のビニル系重合体（Ｉ）の製造方法。
【請求項１５】
還元剤（Ｂ）が金属及び／又は金属化合物である、請求項１〜１４のいずれか一項に記載のビニル系重合体（Ｉ）の製造方法。
【請求項１６】
前記金属及び／又は金属化合物の金属が、銅、ニッケル、ルテニウム及び鉄から選ばれる金属である、請求項１５に記載のビニル系重合体（Ｉ）の製造方法。
【請求項１７】
前記金属及び／又は金属化合物の金属が、原子移動ラジカル重合の触媒に用いる金属と同じ金属である、請求項１５又は１６に記載のビニル系重合体（Ｉ）の製造方法。
【請求項１８】
還元剤（Ｂ）が金属水素化物である、請求項１〜１４のいずれか一項に記載のビニル系重合体（Ｉ）の製造方法。
【請求項１９】
還元剤（Ｂ）が有機スズ化合物である、請求項１〜１４のいずれか一項に記載のビニル系重合体（Ｉ）の製造方法。
【請求項２０】
還元剤（Ｂ）が、ケイ素水素化物、ホウ素水素化物、窒素化合物、リン、リン化合物、硫黄及び硫黄化合物からなる群から選ばれる少なくとも１種である、請求項１〜１４のいずれか一項に記載のビニル系重合体（Ｉ）の製造方法。
【請求項２１】
還元剤（Ｂ）が水素である、請求項１〜１４のいずれか一項に記載のビニル系重合体（Ｉ）の製造方法。
【請求項２２】
還元剤（Ｂ）が還元作用を示す有機化合物である、請求項１〜１４のいずれか一項に記載のビニル系重合体（Ｉ）の製造方法。
【請求項２３】
還元作用を示す有機化合物がアルコール又はアルデヒドである、請求項２２に記載のビニル系重合体（Ｉ）の製造方法。
【請求項２４】
還元剤（Ｂ）が電気分解により生じるものである、請求項１〜１４のいずれか一項に記載のビニル系重合体（Ｉ）の製造方法。
【発明の詳細な説明】
【技術分野】
【０００１】
本発明は、末端に官能基を有するビニル系重合体の製造方法に関する。
【背景技術】
【０００２】
末端に官能基を有する重合体は、そのもの単独、あるいは適当な硬化剤と組み合わせることによって架橋し、耐熱性、耐久性等の優れた硬化物を与えることが知られている。中でも末端にアルケニル基、水酸基あるいは架橋性シリル基を有する重合体はそれらの代表例である。末端にアルケニル基を有する重合体は、ヒドロシリル基含有化合物を硬化剤として用いることにより、あるいは光反応を利用することにより、架橋硬化する。水酸基を末端に有する重合体は、ポリイソシアネートと反応することによりウレタン架橋を形成し、硬化する。また、架橋性シリル基を末端に有する重合体は、適当な縮合触媒の存在下、湿分を吸収することにより硬化物を与える。
【０００３】
一方で、ラジカル重合で得られるビニル系重合体で末端に官能基を有するものは、まだほとんど実用化されていない。一般に、ビニル系重合体の中でも（メタ）アクリル系重合体は、高い耐候性、透明性等、上記のポリエーテル系重合体や炭化水素系重合体、あるいはポリエステル系重合体では得られない特性を有しており、アルケニル基や架橋性シリル基を側鎖に有するものは高耐候性の塗料等に利用されている。その一方で、アクリル系重合体の重合制御は、その副反応のために容易でなく、末端への官能基の導入等は非常に困難である。
【０００４】
アルケニル基を分子鎖末端に有するビニル系重合体を簡便な方法で得ることができれば、側鎖に架橋性基を有するものに比較して、硬化物物性の優れた硬化物を得ることができる。従って、これまで多くの研究者によって、その製造法が検討されてきたが、それらを工業的に製造することは容易ではない。
我々は、別に、原子移動ラジカル重合によるビニル系単量体の重合系に、活性化されていない（重合性の低い）オレフィンを添加すると、その生長末端にほぼ１つだけ付加することを見出し、これを利用することにより、末端に様々な官能基を有する重合体を製造する方法を発明している（特許文献１、２参照）。
しかし、上述の方法においては、確実な官能基導入あるいは反応速度向上等のために、原子移動ラジカル重合触媒を多く使う必要がある場合があった。この場合、重合触媒を除去するために大量の吸着剤等を使用する必要があったり、重合体に残存する重合触媒が重合体の着色を引き起こしたりする場合があった。
【特許文献１】特開２０００−０４４６２６号公報
【特許文献２】特開２００３−２９２５０５号公報
【発明の開示】
【発明が解決しようとする課題】
【０００５】
本発明においては、末端に官能基を有するビニル系重合体を、少ない触媒量で効果的に製造する方法を提供することを課題とする。
【課題を解決するための手段】
【０００６】
本発明者らは、上記課題を解決するために鋭意検討を行った結果、原子移動ラジカル重合系に、重合性の低いアルケニル基を有するオレフィン化合物（Ａ）を添加して、末端にオレフィン化合物（Ａ）が付加したビニル系重合体（Ｉ）を製造する際に、還元剤（Ｂ）を併用する方法により、上記課題を効果的に解決できることを見出し、本発明に至った。
【０００７】
即ち、本発明は、原子移動ラジカル重合系に重合性の低いアルケニル基を有するオレフィン化合物（Ａ）を添加して、末端にオレフィン化合物（Ａ）が付加したビニル系重合体（Ｉ）を製造する際、還元剤（Ｂ）を併用することを特徴とする、ビニル系重合体（Ｉ）の製造方法に関する。
また、本発明は、オレフィン化合物（Ａ）が官能基を有するものであり、末端にオレフィン化合物（Ａ）が付加したビニル系重合体（Ｉ）が、末端に前記官能基を有するものである上記製造方法に関する。
【０００８】
さらに、本発明は、オレフィン化合物（Ａ）が、一般式（１）：
【０００９】
【化１】
2008038097.tif 000002
【００１０】
｛式中、Ｒ３は、水酸基、アミノ基、エポキシ基、カルボン酸基、エステル基、エーテル基、アミド基、シリル基、一般式（２）：
【００１１】
【化２】
2008038097.tif 000003
【００１２】
（Ｒ４は、水素原子あるいは炭素数１〜２０の炭化水素基を示す）
で表される基、あるいは重合性のオレフィンを含まない炭素数１〜２０の炭化水素基を示し、
Ｒ１は、炭素数１〜２０のアルキレン基、あるいは一般式（３）：
【００１３】
【化３】
2008038097.tif 000004
【００１４】
（式中、Ｒ５は、酸素原子又は窒素原子を有していてもよい炭素数１〜２０の２価の有機基、又は、酸素原子を示し、Ｒ６は、水素原子あるいは炭素数１〜２０の炭化水素基を示し、複数個のＲ６は同じでも異なっていてもよい）
で表される基を示し、
Ｒ２は、水素原子あるいはメチル基を示す｝
で表される化合物である、上記製造方法に関する。
【００１５】
また、本発明は、オレフィン化合物（Ａ）が、一般式（４）：
【００１６】
【化４】
2008038097.tif 000005
【００１７】
｛式中、Ｒ１は、炭素数１〜２０のアルキレン基、あるいは一般式（３）：
【００１８】
【化５】
2008038097.tif 000006
【００１９】
（式中、Ｒ５は、酸素原子又は窒素原子を有していてもよい炭素数１〜２０の２価の有機基、又は、酸素原子を示し、Ｒ６は、水素原子あるいは炭素数１〜２０の炭化水素基を示し、複数個のＲ６は同じでも異なっていてもよい）
で表される基を示し、
Ｒ２は、水素原子あるいはメチル基を示し、
Ｒ４は、水素原子あるいは炭素数１〜２０の炭化水素基を示す｝
で表される化合物である、上記製造方法に関する。
【００２０】
さらに、本発明は、オレフィン化合物（Ａ）が、一般式（５）：
【００２１】
【化６】
2008038097.tif 000007
【００２２】
（式中、ｒは１〜２０の整数を示す）
で表される化合物である上記製造方法；
オレフィン化合物（Ａ）が、１，５−ヘキサジエン、１，７−オクタジエン又は１，９−デカジエンである上記製造方法；
オレフィン化合物（Ａ）を重合体の生長末端に対して過剰量添加することを特徴とする、上記製造方法；
オレフィン化合物（Ａ）が、一般式（１）において、Ｒ３が水酸基、アミノ基、エポキシ基、カルボン酸基、エステル基、エーテル基、アミド基及びシリル基からなる群から選ばれる基である化合物である、上記製造方法；
オレフィン化合物（Ａ）が、一般式（１）又は（４）において、Ｒ２が水素原子である化合物である、上記製造方法；
オレフィン化合物（Ａ）が、アルケニルアルコール又はアルケニルアミンである上記製造方法に関する。
【００２３】
また、本発明は、末端にオレフィン化合物（Ａ）が付加したビニル系重合体（Ｉ）が（メタ）アクリル酸エステル系重合体である上記製造方法；
末端にオレフィン化合物（Ａ）が付加したビニル系重合体（Ｉ）の数平均分子量が３０００以上である上記製造方法；
末端にオレフィン化合物（Ａ）が付加したビニル系重合体（Ｉ）のゲルパーミエーションクロマトグラフィー（ＧＰＣ）で測定した重量平均分子量（Ｍｗ）と数平均分子量（Ｍｎ）の比（Ｍｗ／Ｍｎ）の値が１．８未満である上記製造方法；
原子移動ラジカル重合の触媒に用いる金属が、銅、ニッケル、ルテニウム及び鉄から選ばれる金属である上記製造方法に関する。
【００２４】
さらに、本発明は、還元剤（Ｂ）が金属及び／又は金属化合物である上記製造方法；
前記金属及び／又は金属化合物の金属が、銅、ニッケル、ルテニウム及び鉄から選ばれる金属である上記製造方法；
前記金属及び／又は金属化合物の金属が、原子移動ラジカル重合の触媒に用いる金属と同じ金属である上記製造方法；
還元剤（Ｂ）が金属水素化物である上記製造方法；
還元剤（Ｂ）が有機スズ化合物である上記製造方法；
還元剤（Ｂ）が、ケイ素水素化物、ホウ素水素化物、窒素化合物、リン、リン化合物、硫黄及び硫黄化合物からなる群から選ばれる少なくとも１種である上記製造方法；
還元剤（Ｂ）が水素である上記製造方法；
還元剤（Ｂ）が還元作用を示す有機化合物である上記製造方法；
還元作用を示す有機化合物がアルコール又はアルデヒドである上記製造方法；
還元剤（Ｂ）が電気分解により生じるものである上記製造方法に関する。
【００２５】
以下に、本発明について詳細に説明する。
本発明の末端にオレフィン化合物（Ａ）が付加したビニル系重合体（Ｉ）の製造方法は、原子移動ラジカル重合系に重合性の低いアルケニル基を有するオレフィン化合物（Ａ）を添加して、末端にオレフィン化合物（Ａ）が付加したビニル系重合体（Ｉ）を製造する際、還元剤（Ｂ）を併用することを特徴とする。
【００２６】
＜＜ビニル系重合体（Ｉ）＞＞
＜重合体主鎖＞
本発明の末端にオレフィン化合物（Ａ）が付加したビニル系重合体（Ｉ）の主鎖を構成するビニル系モノマーとしては、特に限定されず、各種のものを用いることができる。例示するならば、（メタ）アクリル酸、（メタ）アクリル酸メチル、（メタ）アクリル酸エチル、（メタ）アクリル酸−ｎ−プロピル、（メタ）アクリル酸イソプロピル、（メタ）アクリル酸−ｎ−ブチル、（メタ）アクリル酸イソブチル、（メタ）アクリル酸−ｔ−ブチル、（メタ）アクリル酸−ｎ−ペンチル、（メタ）アクリル酸−ｎ−ヘキシル、（メタ）アクリル酸シクロヘキシル、（メタ）アクリル酸−ｎ−ヘプチル、（メタ）アクリル酸−ｎ−オクチル、（メタ）アクリル酸−２−エチルヘキシル、（メタ）アクリル酸ノニル、（メタ）アクリル酸デシル、（メタ）アクリル酸ドデシル、（メタ）アクリル酸フェニル、（メタ）アクリル酸トルイル、（メタ）アクリル酸ベンジル、（メタ）アクリル酸−２−メトキシエチル、（メタ）アクリル酸−３−メトキシブチル、（メタ）アクリル酸−２−ヒドロキシエチル、（メタ）アクリル酸−２−ヒドロキシプロピル、（メタ）アクリル酸ステアリル、（メタ）アクリル酸グリシジル、（メタ）アクリル酸２−アミノエチル、γ−（メタクリロイルオキシプロピル）トリメトキシシラン、（メタ）アクリル酸のエチレンオキサイド付加物、（メタ）アクリル酸トリフルオロメチルメチル、（メタ）アクリル酸２−トリフルオロメチルエチル、（メタ）アクリル酸２−パーフルオロエチルエチル、（メタ）アクリル酸２−パーフルオロエチル−２−パーフルオロブチルエチル、（メタ）アクリル酸２−パーフルオロエチル、（メタ）アクリル酸パーフルオロメチル、（メタ）アクリル酸ジパーフルオロメチルメチル、（メタ）アクリル酸２−パーフルオロメチル−２−パーフルオロエチルメチル、（メタ）アクリル酸２−パーフルオロヘキシルエチル、（メタ）アクリル酸２−パーフルオロデシルエチル、（メタ）アクリル酸２−パーフルオロヘキサデシルエチル等の（メタ）アクリル酸系モノマー；スチレン、ビニルトルエン、α−メチルスチレン、クロルスチレン、スチレンスルホン酸及びその塩等のスチレン系モノマー；パーフルオロエチレン、パーフルオロプロピレン、フッ化ビニリデン等のフッ素含有ビニルモノマー；ビニルトリメトキシシラン、ビニルトリエトキシシラン等のケイ素含有ビニル系モノマー；無水マレイン酸、マレイン酸、マレイン酸のモノアルキルエステル及びジアルキルエステル；フマル酸、フマル酸のモノアルキルエステル及びジアルキルエステル；マレイミド、メチルマレイミド、エチルマレイミド、プロピルマレイミド、ブチルマレイミド、ヘキシルマレイミド、オクチルマレイミド、ドデシルマレイミド、ステアリルマレイミド、フェニルマレイミド、シクロヘキシルマレイミド等のマレイミド系モノマー；アクリロニトリル、メタクリロニトリル等のニトリル基含有ビニル系モノマー；アクリルアミド、メタクリルアミド等のアミド基含有ビニル系モノマー；酢酸ビニル、プロピオン酸ビニル、ピバリン酸ビニル、安息香酸ビニル、桂皮酸ビニル等のビニルエステル類；エチレン、プロピレン等のアルケン類；ブタジエン、イソプレン等の共役ジエン類；塩化ビ��ル、塩化ビニリデン、塩化アリル、アリルアルコール等が挙げられる。
【００２７】
これらモノマーは、単独で用いても良いし、複数を共重合させても構わない。
なかでも、生成物の物性等から、スチレン系モノマー及び（メタ）アクリル酸系モノマーが好ましい。より好ましくは、アクリル酸エステルモノマー及びメタクリル酸エステルモノマーであり、特に好ましくはアクリル酸エステルモノマーである。
本発明においては、これらの好ましいモノマー（スチレン系モノマー及び（メタ）アクリル酸系モノマー）を他のモノマー（上記例示のうち、好ましいモノマー以外のもの）と共重合、更にはブロック共重合させても構わなく、その際は、これらの好ましいモノマーが重量比で６０％以上含まれていることが好ましい。また、好ましいモノマー同士を共重合、更にはブロック共重合させても構わない。
なお、上記表現形式で例えば（メタ）アクリル酸とは、アクリル酸及び／又はメタクリル酸を表す。
【００２８】
本発明の末端にオレフィン化合物（Ａ）が付加したビニル系重合体（Ｉ）の数平均分子量は、特に制限されないが、下限は好ましくは３０００以上、より好ましくは５０００以上であり、上限は好ましくは１００００００以下、より好ましくは５０００００以下である。つまり、３０００〜１００００００が好ましく、５０００〜５０００００がより好ましい。
【００２９】
本発明の末端にオレフィン化合物（Ａ）が付加したビニル系重合体（Ｉ）の分子量分布、即ち、ゲルパーミエーションクロマトグラフィー（ＧＰＣ）で測定した重量平均分子量（Ｍｗ）と数平均分子量（Ｍｎ）の比（Ｍｗ／Ｍｎ）は、特に限定されないが、好ましくは１．８未満であり、より好ましくは１．７未満であり、さらに好ましくは１．５未満であり、特に好ましくは１．３未満である。本発明でのＧＰＣ測定においては、通常、移動相としてクロロホルムを用い、測定はポリスチレンゲルカラムにて行い、数平均分子量等はポリスチレン換算で求めることができる。
本発明のビニル系重合体（Ｉ）の主鎖は直鎖状でもよいし、枝分かれがあってもよい。
【００３０】
＜主鎖の合成方法＞
ラジカル重合は一般に重合速度が高く、ラジカル同士のカップリング等による停止反応が起こりやすいため制御が難しいとされる。しかしリビングラジカル重合や原子移動ラジカル重合は、ラジカル重合でありながら、停止反応が起こりにくく、分子量分布の狭い（Ｍｗ／Ｍｎが１．１〜１．５程度）重合体が得られるとともに、モノマーと開始剤の仕込み比によって分子量は自由にコントロールすることができる。従ってリビングラジカル重合法は、分子量分布が狭く、粘度が低い重合体を得ることができる上に、特定の官能基を有するモノマーを重合体のほぼ任意の位置に導入することができるため、本発明の特定の官能基を有するビニル系重合体の製造方法としてより好ましいものである。
【００３１】
なお、リビング重合とは狭義においては、末端が常に活性を持ち続けて分子鎖が生長していく重合のことをいうが、一般には、末端が不活性化されたものと活性化されたものが平衡状態にありながら生長していく擬リビング重合も含まれる。本発明における定義も後者である。
このリビング重合法、特に原子移動ラジカル重合法としては、例えばＭａｔｙｊａｓｚｅｗｓｋｉら、ジャーナル・オブ・アメリカン・ケミカルソサエティー（Ｊ．Ａｍ．Ｃｈｅｍ．Ｓｏｃ．）１９９５年、１１７巻、５６１４頁；マクロモレキュールズ（Ｍａｃｒｏｍｏｌｅｃｕｌｅｓ）１９９５年、２８巻、７９０１頁；サイエンス（Ｓｃｉｅｎｃｅ）１９９６年、２７２巻、８６６頁；ＷＯ９６／３０４２１号公報；ＷＯ９７／１８２４７号公報あるいはＳａｗａｍｏｔｏら、マクロモレキュールズ（Ｍａｃｒｏｍｏｌｅｃｕｌｅｓ）１９９５年、２８巻、１７２１頁等に記載のものが挙げられる。
【００３２】
本発明のビニル系重合体（Ｉ）の主鎖を構築するための原子移動ラジカル重合方法としては、特に限定されず、例えば特開２０００−０７２８０９号公報に記載の、従来公知の方法を用いることができる。
【００３３】
この原子移動ラジカル重合法を用いる場合、触媒に用いる遷移金属としては、銅、ニッケル、ルテニウム、鉄が好ましく、この中でも特に銅が好ましい。
また触媒の配位子として用いる化合物は、特に限定されないが、例えば、２，２’−ビピリジル、及びその誘導体、１，１０−フェナントロリン、及びその誘導体、トリブチルアミン等のアルキルアミン、テトラメチルエチレンジアミン、ペンタメチルジエチレントリアミン、ヘキサメチルトリエチレンテトラアミン等のポリアミン等の配位子が挙げられる。またトリフェニルホスフィン等の配位子を用いることもできる。
【００３４】
触媒の添加方法としては、触媒そのものを添加しても構わないし、触媒の配位子となる化合物だけを追加する方法をとっても構わない。後者の方法は、本発明者らが発明した方法であるが、反応系中に触媒原料となる遷移金属化合物及び／又は遷移金属錯体を予め添加しておき、触媒活性を生み出すことのできる配位子を後から必要に応じて添加し、系中で触媒活性種を発生させる方法である。
また、触媒の添加量としては、特に限定されないが、ビニル系モノマー総量１００重量部に対して、０．０００１〜５０重量部が好ましく、０．００１〜１０重量部がより好ましく、０．０１〜５重量部がさらに好ましい。０．０００１重量部未満であると触媒活性が発現されにくくなる傾向があり、５０重量部を超えると反応後に重合体からの除去が困難になる傾向がある。
【００３５】
＜＜オレフィン化合物（Ａ）＞＞
重合性の低いアルケニル基を有するオレフィン化合物（Ａ）としては、下記一般式（１）で表される化合物から選ばれるものが挙げられる。
【００３６】
【化７】
2008038097.tif 000008
【００３７】
｛式中、Ｒ３は、水酸基、アミノ基、エポキシ基、カルボン酸基、エステル基、エーテル基、アミド基、シリル基、一般式（２）：
【００３８】
【化８】
2008038097.tif 000009
【００３９】
（Ｒ４は、水素原子あるいは炭素数１〜２０の炭化水素基を示す）
で表される基、あるいは重合性のオレフィンを含まない炭素数１〜２０の炭化水素基を示し、
Ｒ１は、炭素数１〜２０のアルキレン基、あるいは一般式（３）：
【００４０】
【化９】
2008038097.tif 000010
【００４１】
（式中、Ｒ５は、酸素原子又は窒素原子を有していてもよい炭素数１〜２０の２価の有機基、又は、酸素原子を示し、Ｒ６は、水素原子あるいは炭素数１〜２０の炭化水素基を示し、複数個のＲ６は同じでも異なっていてもよい）
で表される基を示し、
Ｒ２は、水素原子あるいはメチル基を示す｝
【００４２】
その内、アルケニル基を導入するために用いられる、重合性の低いアルケニル基を２つ有するオレフィン化合物としては、下記一般式（４）で表される化合物から選ばれるものが挙げられる。
【００４３】
【化１０】
2008038097.tif 000011
【００４４】
｛式中、Ｒ１は、炭素数１〜２０のアルキレン基、あるいは一般式（３）：
【００４５】
【化１１】
2008038097.tif 000012
【００４６】
（式中、Ｒ５は、酸素原子又は窒素原子を有していてもよい炭素数１〜２０の２価の有機基、又は、酸素原子を示し、Ｒ６は、水素原子あるいは炭素数１〜２０の炭化水素基を示し、複数個のＲ６は同じでも異なっていてもよい）
で表される基を示し、
Ｒ２は、水素原子あるいはメチル基を示し、
Ｒ４は、水素原子あるいは炭素数１〜２０の炭化水素基を示す｝
【００４７】
なお、Ｒ２は、水素原子あるいはメチル基であるが、水素原子が好ましい。
Ｒ４は、水素原子あるいは炭素数１〜２０の炭化水素基であるが、水素原子が好ましい。
Ｒ１が炭素数１〜２０のアルキレン基である場合、その構造に特に制約はないが、オレフィン化合物（Ａ）としては、下記一般式（５）に示す化合物が好ましく例示される。
【００４８】
【化１２】
2008038097.tif 000013
【００４９】
（式中、ｒは１〜２０の整数を示す）
原料入手の容易さから、ｒは２、４、６のものが好ましい。つまり、１，５−ヘキサジエン、１，７−オクタジエン、１，９−デカジエンが好ましい。
【００５０】
一般式（１）において、Ｒ１の具体例としては、
−（ＣＨ２）ｎ−（ｎは１〜２０の整数）、
−ＣＨ（ＣＨ３）−、−ＣＨ（ＣＨ２ＣＨ３）−、−Ｃ（ＣＨ３）２−、−Ｃ（ＣＨ３）（ＣＨ２ＣＨ３）−、−Ｃ（ＣＨ２ＣＨ３）２−、−ＣＨ２ＣＨ（ＣＨ３）−、
−（ＣＨ２）ｎ−Ｏ−ＣＨ２−（ｎは１〜１９の整数）、
−ＣＨ（ＣＨ３）−Ｏ−ＣＨ２−、−ＣＨ（ＣＨ２ＣＨ３）−Ｏ−ＣＨ２−、−Ｃ（ＣＨ３）２−Ｏ−ＣＨ２−、−Ｃ（ＣＨ３）（ＣＨ２ＣＨ３）−Ｏ−ＣＨ２−、−Ｃ（ＣＨ２ＣＨ３）２−Ｏ−ＣＨ２−、
−（ＣＨ２）ｎ−Ｏ−（ＣＨ２）ｍ−
（ｍ、ｎは１〜１９の整数、ただし２≦ｍ＋ｎ≦２０）、
−（ＣＨ２）ｎ−Ｃ（Ｏ）Ｏ−（ＣＨ２）ｍ−
（ｍ、ｎは１〜１９の整数、ただし２≦ｍ＋ｎ≦２０）、
−（ＣＨ２）ｎ−ＯＣ（Ｏ）−（ＣＨ２）ｍ−Ｃ（Ｏ）Ｏ−（ＣＨ２）ｌ−、
（ｌは０〜１８の整数、ｍ，ｎは１〜１７の整数、ただし２≦ｌ＋ｍ＋ｎ≦２０）、
−（ＣＨ２）ｎ−ｏ−，ｍ−，ｐ−Ｃ６Ｈ４−、
−（ＣＨ２）ｎ−ｏ−，ｍ−，ｐ−Ｃ６Ｈ４−（ＣＨ２）ｍ−、
（ｍは０〜１３の整数、ｎは１〜１４の整数、ただし１≦ｍ＋ｎ≦１４）、
−（ＣＨ２）ｎ−ｏ−，ｍ−，ｐ−Ｃ６Ｈ４−Ｏ−（ＣＨ２）ｍ−、
（ｍは０〜１３の整数、ｎは１〜１４の整数、ただし１≦ｍ＋ｎ≦１４）、
−（ＣＨ２）ｎ−ｏ−，ｍ−，ｐ−Ｃ６Ｈ４−Ｏ−ＣＨ（ＣＨ３）−、
（ｎは１〜１２の整数）、
−（ＣＨ２）ｎ−ｏ−，ｍ−，ｐ−Ｃ６Ｈ４−Ｏ−Ｃ（ＣＨ３）２−、
（ｎは１〜１１の整数）、
−（ＣＨ２）ｎ−ｏ−，ｍ−，ｐ−Ｃ６Ｈ４−Ｃ（Ｏ）Ｏ−（ＣＨ２）ｍ−、
（ｍ，ｎは１〜１２の整数、ただし２≦ｍ＋ｎ≦１３）、
−（ＣＨ２）ｎ−ＯＣ（Ｏ）−ｏ−，ｍ−，ｐ−Ｃ６Ｈ４−Ｃ（Ｏ）Ｏ−（ＣＨ２）ｍ−、
（ｍ，ｎは１〜１１の整数、ただし２≦ｍ＋ｎ≦１２）、
−（ＣＨ２）ｎ−ｏ−，ｍ−，ｐ−Ｃ６Ｈ４−ＯＣ（Ｏ）−（ＣＨ２）ｍ−、
（ｍ，ｎは１〜１２の整数、ただし２≦ｍ＋ｎ≦１３）、
−（ＣＨ２）ｎ−Ｃ（Ｏ）Ｏ−ｏ−，ｍ−，ｐ−Ｃ６Ｈ４−（ＣＨ２）ｍ−、
（ｍ，ｎは１〜１１の整数、ただし２≦ｍ＋ｎ≦１２）、
等が挙げられる。なお、Ｒ１のうちの炭素数１〜２０のアルキレン基は、その中にアリーレン基（例えばフェニレン基等）を含んでいてもよい。
【００５１】
Ｒ３としては、以下のような基が好ましく例示される。
【００５２】
【化１３】
2008038097.tif 000014
【００５３】
（式中、Ｒ７、Ｒ８は、いずれも炭素数１〜２０のアルキル基、炭素数６〜２０のアリール基、炭素数７〜２０のアラルキル基、又は（Ｒ’）３ＳｉＯ−（Ｒ’は炭素数１〜２０の１価の炭化水素基であって、３個のＲ’は同一であってもよく、異なっていてもよい）で示されるトリオルガノシロキシ基を示し、Ｒ７又はＲ８が２個以上存在するとき、それらは同一であってもよく、異なっていてもよい。Ｙは水酸基又は加水分解性基を示し、Ｙが２個以上存在するときそれらは同一であってもよく、異なっていてもよい。ａは０，１，２又は３を、また、ｂは０，１又は２を示す。ｍは０〜１９の整数を示す。ただし、ａ＋ｍｂ≧１であることを満足するものとする。Ｒ９は、水素原子又は炭素数１〜２０の炭化水素基を示す。）
【００５４】
Ｙで示される加水分解性基としては、特に限定されず、従来公知のものを用いることができ、具体的には、水素原子、ハロゲン原子、アルコキシ基、アシルオキシ基、ケトキシメート基、アミノ基、アミド基、酸アミド基、アミノオキシ基、メルカプト基、アルケニルオキシ基等が挙げられ、加水分解性がマイルドで取り扱いやすいという点から、アルコキシ基が特に好ましい。
【００５５】
Ｒ９としては、具体的には以下のような基が例示される。
−（ＣＨ２）ｎ−ＣＨ３、
−ＣＨ（ＣＨ３）−（ＣＨ２）ｎ−ＣＨ３、
−ＣＨ（ＣＨ２ＣＨ３）−（ＣＨ２）ｎ−ＣＨ３、
−ＣＨ（ＣＨ２ＣＨ３）２、
−Ｃ（ＣＨ３）２−（ＣＨ２）ｎ−ＣＨ３、
−Ｃ（ＣＨ３）（ＣＨ２ＣＨ３）−（ＣＨ２）ｎ−ＣＨ３、
−Ｃ６Ｈ５、
−Ｃ６Ｈ４（ＣＨ３）、
−Ｃ６Ｈ３（ＣＨ３）２、
−（ＣＨ２）ｎ−Ｃ６Ｈ５、
−（ＣＨ２）ｎ−Ｃ６Ｈ４（ＣＨ３）、
−（ＣＨ２）ｎ−Ｃ６Ｈ３（ＣＨ３）２
（ｎは０以上の整数で、各基の合計炭素数は２０以下）
また、Ｒ３のうちの重合性のオレフィンを含まない炭素数１〜２０の炭化水素基も、Ｒ９の上記例示と同様なものが挙げられる。
なお、シリル基としては、特に限定されないが、上記式においてｍ＝０のものが好ましい。
【００５６】
アミノ基、水酸基あるいはカルボン酸基を持つ化合物を重合末端に反応させる場合には、そのまま反応させても構わないが、それらの基が、重合末端あるいは触媒に影響を与える場合があるので、その場合には保護基をつけた化合物を用いても構わない。保護基としては、アセチル基、シリル基、炭素数１〜２０のアルコキシ基等が挙げられる。
【００５７】
また、オレフィン化合物（Ａ）は、一般式（１）において、Ｒ３が水酸基、アミノ基、エポキシ基、カルボン酸基、エステル基、エーテル基、アミド基及びシリル基から選ばれる基である化合物であることが好ましい。
さらに、オレフィン化合物（Ａ）は、一般式（１）又は（４）において、Ｒ２が水素原子である化合物であることが好ましい。
また、オレフィン化合物（Ａ）は、アルケニルアルコール又はアルケニルアミンであることが好ましい。
【００５８】
＜オレフィン化合物（Ａ）の導入方法＞
ビニル系重合体（Ｉ）末端にオレフィン化合物（Ａ）を導入する方法としては、例えば特開２０００−０４４６２６号公報に記載の、従来公知の方法を用いることができる。これは即ち、原子移動ラジカル重合系に、活性化されていない（重合性の低い）オレフィンを添加することにより、重合体生長末端にほぼ１つだけオレフィンを付加させ、末端に様々な官能基を有する重合体を製造する方法である。
【００５９】
これらの官能基を導入するために用いられるオレフィン化合物（Ａ）の添加量は、特に限定されない。重合体生長末端に対して等量から１．２倍の小過剰量を使用することが好ましい。一方、オレフィン化合物（Ａ）のアルケニル基の反応性はあまり高くないため、反応速度を高めるために添加量を増やすことも可能であり、この場合の添加量は１．２倍以上が好ましく、１．５倍以上がより好ましく、３倍以上がさらに好ましく、５倍以上が特に好ましい。逆に、未反応のオレフィン化合物（Ａ）を重合体に残したくない場合等には、重合体生長末端に対して０．７倍から等量までの小不足量とすることも可能である。従って、オレフィン化合物（Ａ）の添加量は特に限定されず、オレフィン化合物（Ａ）の反応性、コスト及び未反応物の回収にかかるコスト・生産性等を考慮して、状況により適正化すればよい。
また、末端にアルケニル基を導入するために用いられる重合性の低いアルケニル基を２つ以上有する化合物の添加量は、重合体生長末端に対して過剰量であることが好ましい。等量あるいは末端より少量の場合、２つのオレフィンの両方ともが反応し、重合末端をカップリングしてしまう可能性がある。２つのオレフィンの反応性が等しい化合物の場合、カップリングの起こる確率は、過剰に添加する量に応じて統計的に決まる。よって、重合性の低いアルケニル基を２つ以上有する化合物の添加量は、重合体生長末端に対して、より好ましくは１．５倍以上、さらに好ましくは３倍以上、特に好ましくは５倍以上である。
【００６０】
原子移動ラジカル重合の最中又は終点において、重合性の低いアルケニル基を有するオレフィン化合物（Ａ）を添加すると、末端にほぼ１つずつオレフィン化合物（Ａ）が付加する。オレフィン化合物（Ａ）が官能基を有する場合、結果として、そのオレフィン化合物（Ａ）の有する官能基が重合体の末端に導入される。なお、一般式（１）で表されるオレフィン化合物（Ａ）において、Ｒ３が当該官能基に相当する。
また、オレフィン化合物（Ａ）は、原子移動ラジカル重合によりラジカル重合性単量体の８０重量％が消費された後に添加するのが好ましく、８５重量％が消費された時点で加えるのがより好ましく、９０重量％が消費された時点で加えるのがさらに好ましく、９５重量％が消費された時点で加えるのが特に好ましい。ラジカル重合性単量体が十分消費される前にオレフィン化合物（Ａ）を添加すると、ビニル系重合体の分子量が設定値よりも小さくなってしまう傾向がある。なお、上記ラジカル重合性単量体の量は、いずれも最終的に重合溶液に仕込んだ量のことである。また、ラジカル重合性単量体とは、前記ビニル系モノマーを意味する。
【００６１】
原子移動ラジカル重合系にオレフィン化合物（Ａ）を添加するとき、オレフィン化合物（Ａ）の種類によっては、反応系の極性が低下する等して触媒活性が不十分になる場合がある。この場合、オレフィン化合物（Ａ）より誘電率の高い化合物（例えば、ベンゼン、トルエン等の炭化水素系化合物；ジエチルエーテル、テトラヒドロフラン等のエーテル系化合物；塩化メチレン、クロロホルム等のハロゲン化炭化水素系化合物；アセトン、メチルエチルケトン、メチルイソブチルケトン等のケトン系化合物；メタノール、エタノール、プロパノール、イソプロパノール、ｎ−ブチルアルコール、ｔｅｒｔ−ブチルアルコール等のアルコール系化合物；アセトニトリル、プロピオニトリル、ベンゾニトリル等のニトリル系化合物；酢酸エチル、酢酸ブチル等のエステル系化合物；エチレンカーボネート、プロピレンカーボネート等のカーボネート系化合物等）を添加することができる。
【００６２】
＜＜還元剤（Ｂ）＞＞
原子移動ラジカル重合においては一般に、生長末端のラジカル同士がカップリングすると、触媒として用いる遷移金属錯体はそのカップリングした分だけ高酸化数の錯体となり、重合反応を減速させるようになる。通常の原子移動ラジカル重合系では、ラジカル−ラジカルカップリング反応はあまり発生しないためにあまり問題ではないが、本発明のオレフィン化合物（Ａ）を添加することにより末端にオレフィン化合物（Ａ）が付加したビニル系重合体（Ｉ）を製造する場合においては、反応が減速する場合がある。
この場合、原子移動ラジカル重合に用いる触媒を追加して速度向上させることができるが、さらに本発明では還元剤（Ｂ）を添加することで速度向上できることを見出した。
【００６３】
本製造法で用いる還元剤を以下に例示するが、本発明はこれらの還元剤に限定されるものではない。
（Ｂ−１）金属。具体例としては、リチウム、ナトリウム、カリウム等のアルカリ金属類；ベリリウム、マグネシウム、カルシウム、バリウム等のアルカリ土類金属類；アルミニウム；亜鉛等の典型金属；銅、ニッケル、ルテニウム、鉄等の遷移金属等が挙げられる。またこれらの金属は水銀との合金（アマルガム）の状態であってもよい。
【００６４】
（Ｂ−２）金属化合物。典型金属又は遷移金属の塩や典型元素との塩、さらに一酸化炭素、オレフィン、含窒素化合物、含酸素化合物、含リン化合物、含硫黄化合物等が配位した錯体等が挙げられる。具体的には、金属とアンモニア／アミンとの化合物、三塩化チタン、チタンアルコキシド、塩化クロム、硫酸クロム、酢酸クロム、塩化鉄、塩化銅、臭化銅、塩化スズ、酢酸亜鉛、水酸化亜鉛、Ｎｉ（ＣＯ）４、Ｃｏ２ＣＯ８等のカルボニル錯体、［Ｎｉ（ｃｏｄ）２］、［ＲｕＣｌ２（ｃｏｄ）］、［ＰｔＣｌ２（ｃｏｄ）］等のオレフィン錯体（ただしｃｏｄはシクロオクタジエンを表す）、［ＲｈＣｌ（Ｐ（Ｃ６Ｈ５）３）３］、［ＲｕＣｌ２（Ｐ（Ｃ６Ｈ５）３）２］、［ＰｔＣｌ２（Ｐ（Ｃ６Ｈ５）３）２］等のホスフィン錯体等が挙げられる。
【００６５】
（Ｂ−３）金属水素化物。具体例としては、水素化ナトリウム；水素化ゲルマニウム；水素化タングステン；水素化ジイソブチルアルミニウム、水素化アルミニウムリチウム、水素アルミニウムナトリウム、水素化トリエトキシアルミニウムナトリウム、水素化ビス（２−メトキシエトキシ）アルミニウムナトリウム等のアルミニウム水素化物；水素化トリフェニルスズ、水素化トリ−ｎ−ブチルスズ、水素化ジフェニルスズ、水素化ジ−ｎ−ブチルスズ、水素化トリエチルスズ、水素化トリメチルスズ等の有機スズ水素化物等が挙げられる。
（Ｂ−４）有機スズ化合物。具体例としては、オクチル酸スズ、２−エチルヘキシル酸スズ、ジブチルスズジアセテート、ジブチルスズジラウレート、ジブチルスズメルカプチド、ジブチルスズチオカルボキシレート、ジブチルスズジマレエート、ジオクチルスズチオカルボキシレート等が挙げられる。
【００６６】
（Ｂ−５）ケイ素水素化物。具体例としては、トリクロロシラン、トリメチルシラン、トリエチルシラン、ジフェニルシラン、フェニルシラン、ポリメチルヒドロシロキサン等が挙げられる。
（Ｂ−６）ホウ素水素化物。具体的には、ボラン、ジボラン、水素化ホウ素ナトリウム、水素化トリメトキシホウ酸ナトリウム、硫化水素化ホウ素ナトリウム、シアン化水素化ホウ素ナトリウム、シアン化水素化ホウ素リチウム、水素化ホウ素リチウム、水素化トリエチルホウ素リチウム、水素化トリ−ｓ−ブチルホウ素リチウム、水素化トリ−ｔ−ブチルホウ素リチウム、水素化ホウ素カルシウム、水素化ホウ素カリウム、水素化ホウ素亜鉛、水素化ホウ素テトラ−ｎ−ブチルアンモニウム等が挙げられる。
（Ｂ−７）窒素化合物。具体的には、ヒドラジン、ジイミド等が挙げられる。
【００６７】
（Ｂ−８）リン又はリン化合物。具体的には、リン、ホスフィン、トリメチルホスフィン、トリエチルホスフィン、トリフェニルホスフィン、トリメチルホスファイト、トリエチルホスファイト、トリフェニルホスファイト、ヘキサメチルホスフォラストリアミド、ヘキサエチルホスフォラストリアミド等が挙げられる。
（Ｂ−９）硫黄又は硫黄化合物。具体的には、硫黄、ロンガリット類、ハイドロサルファイト類、二酸化チオ尿素等が挙げられる。ロンガリットとは、スルホキシル酸塩のホルムアルデヒド誘導体であり、ＭＳＯ２・ＣＨ２Ｏ（ＭはＮａ又はＺｎを示す）で表される。具体的には、ソジウムホルムアルデヒドスルホキシレート、亜鉛ホルムアルデヒドスルホキシレート等が挙げられる。ハイドロサルファイトとは、次亜硫酸ナトリウム及び次亜硫酸ナトリウムのホルムアルデヒド誘導体の総称である。
（Ｂ−１０）水素。
【００６８】
（Ｂ−１１）還元作用を示す有機化合物。具体的には、アルコール、アルデヒド、フェノール類及び有機酸化合物等が挙げられる。アルコールとしては、メタノール、エタノール、プロパノール、イソプロパノール等が挙げられる。アルデヒドとしては、ホルムアルデヒド、アセトアルデヒド、ベンズアルデヒド、ギ酸等が挙げられる。フェノール類としては、フェノール、ハイドロキノン、ジブチルヒドロキシトルエン、トコフェロール等が挙げられる。有機酸化合物としては、クエン酸、アスコルビン酸、及びこれらの塩、エステル等が挙げられる。
【００６９】
これら還元剤（Ｂ）は単独で用いてもよいし、２種以上を併用してもかまわない。
また、還元剤（Ｂ）は、直接反応系に添加してもよいし、反応系中で発生させてもよい。後者には、電解還元も含まれる。電解還元では陰極で生じた電子が直ちに、あるいは一度溶媒和した後、還元作用を示すことが知られている。つまり、還元剤（Ｂ）が電気分解により生じるものも用いることができる。
【００７０】
還元剤（Ｂ）としては、これらの中でも、アルミニウム、亜鉛、銅、ニッケル、ルテニウム、鉄等の金属；オクチル酸スズ、２−エチルヘキシル酸スズ、ジブチルスズジアセテート等の有機スズ化合物；アルコール、アルデヒド、クエン酸、アスコルビン酸等の還元作用を示す有機化合物が好ましい。
還元剤（Ｂ）として金属又は金属化合物を用いる場合、還元剤（Ｂ）中の金属は、原子移動ラジカル重合の触媒に用いる金属と異なっていてもよいし、同じ金属であってもよいが、重合体の精製負荷等の観点から同じ金属であるほうが好ましい。
【００７１】
本発明の還元剤（Ｂ）が固体である場合、その形状は特に限定されず、塊状、板状、シート状、フィルム状、棒状、針金状、及び粒状・粉末状のもの等を用いることができ、またこれらは多孔質となっていてもよい。粉末の形状に関しては特に限定されず、あらゆる種類のものを使用することが可能である。例えば、球状、フレーク状、デントライト状（樹枝状）、紡錘状、凝集状、不定形状が用いられる。反応促進のためには表面積が大きいほうが好ましいが、取り扱いの容易さや空気酸化に対する安定性等も鑑み、適切な形状のものを選ぶことができる。
本発明の還元剤（Ｂ）の粒径及び粒度分布は、特に限定されない。反応促進のためには粒径が小さいほうが、表面積が大きくなり好ましいが、取り扱いの容易さや空気酸化に対する安定性等も鑑み、適切な粒径・粒度分布のものを選ぶことができる。
【００７２】
本発明の還元剤（Ｂ）は、取り扱い時の利便性向上や酸化防止のためにコーティングされていてもよい。コーティング物質は特に限定されず、無機化合物であってもよいし、有機化合物であってもよい。
コーティングに用いられる無機化合物としては、例えば、ケイ素化合物塩、アルミニウム化合物塩、スズ化合物塩、亜鉛化合物塩、ジルコニウム化合物塩、チタン化合物塩等を用いることができる。
コーティングに用いられる有機化合物としては、例えば、飽和脂肪酸、不飽和脂肪酸、窒素含有有機化合物、硫黄含有有機化合物及びシランカップリング剤等を用いることができる。
【００７３】
コーティングに用いられる飽和脂肪酸としては、例えば、エナント酸（Ｃ６Ｈ１３ＣＯＯＨ）、カプリル酸（Ｃ７Ｈ１５ＣＯＯＨ）、ペラルゴン酸（Ｃ８Ｈ１７ＣＯＯＨ）、カプリン酸（Ｃ９Ｈ１９ＣＯＯＨ）、ウンデシル酸（Ｃ１０Ｈ２１ＣＯＯＨ）、ラウリン酸（Ｃ１１Ｈ２３ＣＯＯＨ）、トリデシル酸（Ｃ１２Ｈ２５ＣＯＯＨ）、ミスチリン酸（Ｃ１３Ｈ２７ＣＯＯＨ）、ペンタデシル酸（Ｃ１４Ｈ２９ＣＯＯＨ）、パルミチン酸（Ｃ１５Ｈ３１ＣＯＯＨ）、ヘプタデシル酸（Ｃ１６Ｈ３３ＣＯＯＨ）、ステアリン酸（Ｃ１７Ｈ３５ＣＯＯＨ）、ノナデカン酸（Ｃ１８Ｈ３７ＣＯＯＨ）、アラキン酸（Ｃ１９Ｈ３９ＣＯＯＨ）及びベヘン酸（Ｃ２１Ｈ４３ＣＯＯＨ）等が挙げられる。
コーティングに用いられる不飽和脂肪酸としては、例えば、アクリル酸（ＣＨ２＝ＣＨＣＯＯＨ）、クロトン酸（ＣＨ３ＣＨ＝ＣＨＣＯＯＨ）、イソクロトン酸（ＣＨ３ＣＨ＝ＣＨＣＯＯＨ）、ウンデシレン酸（ＣＨ２＝ＣＨ（ＣＨ２）９ＣＯＯＨ）、オレイン酸（Ｃ１７Ｈ３３ＣＯＯＨ）、エライジン酸（ＣＨ３（ＣＨ２）７ＣＨ＝ＣＨ（ＣＨ２）７ＣＯＯＨ）、セトレイン酸（ＣＨ３（ＣＨ２）９ＣＨ＝ＣＨ（ＣＨ２）９ＣＯＯＨ）、ブラシジン酸（Ｃ２１Ｈ４１ＣＯＯＨ）、エルカ酸（Ｃ２１Ｈ４１ＣＯＯＨ）、ソルビン酸（Ｃ５Ｈ７ＣＯＯＨ）、リノール酸（Ｃ１７Ｈ３１ＣＯＯＨ）、リノレン酸（Ｃ１７Ｈ２９ＣＯＯＨ）及びアラキドン酸（Ｃ１３Ｈ３１ＣＯＯＨ）等が挙げられる。
【００７４】
コーティングに用いられる窒素含有有機化合物としては、例えば、１，２，３−ベンゾトリアゾール、カルボキシベンゾトリアゾール、Ｎ’，Ｎ’−ビス（ベンゾトリアゾリルメチル）ユリア、１Ｈ−１，２，４−トリアゾール及び３−アミノ−１Ｈ−１，２，４−トリアゾール等の置換基を有するトリアゾール化合物等が挙げられる。
コーティングに用いられる硫黄含有有機化合物としては、例えば、メルカプトベンゾチアゾール、チオシアヌル酸及び２−ベンズイミダゾールチオール等が挙げられる。
コーティングに用いられるシランカップリング剤としては、例えば、ビニルトリメトキシシランカップリング剤、アミノシランカップリング剤、テトラメトキシシランカップリング剤、メチルトリメトキシシランカップリング剤、ジフェニルジメトキシシランカップリング剤等が挙げられる。
これらコーティング剤は、１種が単独で用いられてもよいし、２種以上が併用されていてもよい。
【００７５】
＜還元剤（Ｂ）の使用方法＞
還元剤（Ｂ）の添加方法は特に限定されず、反応系に対して、オレフィン化合物（Ａ）より前に添加してもよいし、同時に添加してもよいし、後に添加してもよい。また、全量を一括添加してもよいし、分割添加してもよい。さらに、オレフィン化合物（Ａ）を反応させる際に、還元剤（Ｂ）とともに、原子移動ラジカル重合に用いる触媒も併せて追加添加してもよいが、触媒量を少なくする観点から、原子移動ラジカル重合に用いる触媒は追加添加しない方が好ましい。
【００７６】
還元剤（Ｂ）の添加量は特に限定されないが、ビニル系モノマー総添加量１００重量部に対して、０．０００１〜１０重量部が好ましく、０．００１〜５重量部がより好ましく、０．０１〜１重量部がさらに好ましい。還元剤（Ｂ）の添加量が０．０００１重量部より少ないと反応速度向上の効果が発現されにくくなり、また１０重量部より多いと過剰の還元剤（Ｂ）を重合体から除去することが困難になる傾向がある。
【００７７】
＜＜用途＞＞
本発明で得られる末端にオレフィン化合物（Ａ）が付加したビニル系重合体（Ｉ）は、特に限定されないが、単独で、又は各種添加剤を配合することにより、硬化性組成物とすることができる。物性を調製するための添加剤としては、特に限定されないが、例えば充填剤、可塑剤、老化防止剤、顔料、物性調整剤、溶剤等を配合することができる。
【００７８】
このようにして得られる硬化性組成物の用途としては、特に限定されないが、電気・電子部品（重電部品、弱電部品、電気・電子機器の回路や基板のシーリング材（冷蔵庫、冷凍庫、洗濯機、ガスメーター、電子レンジ、スチームアイロン又は漏電ブレーカー用のシール材）、ポッティング材（トランス高圧回路、プリント基板、可変抵抗部付き高電圧用トランス、電気絶縁部品、半導電部品、導電部品、太陽電池又はテレビ用フライバックトランスのポッティング）、コーティング材（高電圧用厚膜抵抗器もしくはハイブリッドＩＣの回路素子；ＨＩＣ；電気絶縁部品；半導電部品；導電部品；モジュール；印刷回路；セラミック基板；ダイオード、トランジスタもしくはボンディングワイヤーのバッファー材；半導電体素子；又は光通信用オプティカルファイバーのコーティング）、フォトレジスト材もしくは接着剤（ブラウン管ウェッジ、ネック、電気絶縁部品、半導電部品又は導電部品の接着）；電線被覆の補修材；電線ジョイント部品の絶縁シール材；ＯＡ機器用ロール；振動吸収剤；又はゲルもしくはコンデンサの封入）、自動車部品（自動車エンジンのガスケット、電装部品もしくはオイルフィルター用のシーリング材；イグナイタＨＩＣもしくは自動車用ハイブリッドＩＣ用のボッティング材；自動車ボディ、自動車用窓ガラスもしくはエンジンコントロール基板用のコーティング材；又はオイルパンのガスケット、タイミングベルトカバーのガスケット、モール、ヘッドランプレンズ、サンルーフシールもしくはミラー用の接着剤；燃料噴射装置、燃料加熱装置、エアダンパ、圧力検出装置、熱交換器用樹脂タンクのオイルクーラー、可変圧縮比エンジン、シリンダ装置、圧縮天然ガス用レギュレータ、圧力容器、筒内直噴式内燃機関の燃料供給システムもしくは高圧ポンプ用のＯリング）、船舶（配線接続分岐箱、電気系統部品もしくは電線用のシーリング材；又は電線もしくはガラス用の接着剤）、航空機又は鉄道車輛、土木・建築（商業用ビルのガラススクリーン工法の付き合わせ目地、サッシとの間のガラス周り目地、トイレ、洗面所もしくはショーケースにおける内装目地、バスタブ周り目地、プレハブ住宅用の外壁伸縮目地、サイジングボード用目地に使用される建材用シーラント；複層ガラス用シーリング材；道路の補修に用いられる土木用シーラント；金属、ガラス、石材、スレート、コンクリートもしくは瓦用の塗料・接着剤；又は粘着シート、防水シートもしくは防振シート）、医療（医薬用ゴム栓、シリンジガスケットもしくは減圧血管用ゴム栓用のシール材料）又はレジャー（スイミングキャップ、ダイビングマスクもしくは耳栓用のスイミング部材；又はスポーツシューズもしくは野球グローブ用のゲル緩衝部材）等の様々な用途に利用可能である。
【発明の効果】
【００７９】
本発明の製造方法により、少ない触媒量で末端に官能基を有するビニル系重合体を得ることができる。このため、重合体から触媒を除去することが容易になり、触媒除去に用いる吸着剤等の使用量を減らすことができる。
【発明を実施するための最良の形態】
【００８０】
以下に、実施例を挙げて本発明をより詳細に説明するが、本発明は、下記実施例に限定されるものではない。
下記実施例及び比較例中、「部」及び「％」は、それぞれ「重量部」及び「重量％」を表す。
「数平均分子量」及び「分子量分布（重量平均分子量と数平均分子量の比）」は、ゲルパーミエーションクロマトグラフィー（ＧＰＣ）を用いた標準ポリスチレン換算法により算出した。ただし、ＧＰＣカラムとしてポリスチレン架橋ゲルを充填したもの（ｓｈｏｄｅｘ  ＧＰＣ  Ｋ−８０２；昭和電工（株）製）を、ＧＰＣ溶媒としてクロロホルムを用いた。
重合体１分子当たりに導入された官能基数は、１Ｈ−ＮＭＲによる濃度分析、及びＧＰＣにより求まる数平均分子量を基に算出した。
【００８１】
（実施例１）
アクリル酸ｎ−ブチル４０部、臭化銅（Ｉ）０．８４部、アセトニトリル８．８部を仕込み、窒素気流下８０℃で攪拌した。これに２，５−ジブロモアジピン酸ジエチル３．５部を加え、さらに８０℃で攪拌した。これにペンタメチルジエチレントリアミン（以後トリアミンと称す）０．０３４部を加えて反応を開始した。途中アクリル酸ｎ−ブチル６０部を断続的に追加し、さらに反応溶液の温度が８０℃〜９０℃となるようにトリアミンを適宜追加しながら加熱攪拌を続けた。アクリル酸ブチルの反応率が９４％に達した後、反応容器内を減圧にし、揮発分を除去した。ここまでのトリアミンの使用量は０．１５部であった。
これに１，７−オクタジエン２２部、アセトニトリル３５部、銅粉０．３７部を添加し、８０℃で６時間加熱撹拌し、重合体［１］を得た。重合体［１］の数平均分子量は１３５００、分子量分布は１．２であり、また重合体一分子当たりに導入されたアルケニル基は２．４個、未反応の臭素末端は０．０個であった。
【００８２】
（比較例１）
アクリル酸ｎ−ブチル４０部、臭化銅（Ｉ）０．８４部、アセトニトリル８．８部を仕込み、窒素気流下８０℃で攪拌した。これに２，５−ジブロモアジピン酸ジエチル３．５部を加え、さらに８０℃で攪拌した。これにペンタメチルジエチレントリアミン（以後トリアミンと称す）０．０１７部を加えて反応を開始した。途中アクリル酸ｎ−ブチル６０部を断続的に追加し、さらに反応溶液の温度が８０℃〜９０℃となるようにトリアミンを適宜追加しながら加熱攪拌を続けた。アクリル酸ブチルの反応率が９５％に達した後、反応容器内を減圧にし、揮発分を除去した。ここまでのトリアミンの使用量は０．１５部であった。
これに１，７−オクタジエン２２部、アセトニトリル３５部、トリアミン０．１７部を添加し、８０℃で加熱撹拌した。１，７−オクタジエン添加から１時間後、トリアミン０．１７部を追加した。１，７−オクタジエン添加から６時間後、重合体一分子当たりの未反応の臭素末端は０．３２個であったので、トリアミン０．１７部を追加した。１，７−オクタジエン添加から１３時間後、重合体一分子当たりの未反応の臭素末端は０．１３個であったので、さらにトリアミン０．１７部を追加した。１，７−オクタジエン添加から１９時間後、比較重合体［１］を得た。比較重合体［１］の数平均分子量は１１７００、分子量分布は１．１であり、また重合体一分子当たりに導入されたアルケニル基は１．８個、未反応の臭素末端は０．０５個であった。
【００８３】
実施例１及び比較例１の結果を表１に示す。実施例１において、還元剤である銅粉を添加することにより、短時間で、かつ、少ない触媒量（トリアミン量）で１，７−オクタジエンを重合体末端に導入することができた。
【００８４】
【表１】
2008038097.tif 000015
【００８５】
（実施例２）
アクリル酸ｎ−ブチル４０部、臭化銅（Ｉ）０．８４部、アセトニトリル８．８部を仕込み、窒素気流下８０℃で攪拌した。これに２，５−ジブロモアジピン酸ジエチル１．８部を加え、さらに８０℃で攪拌した。これにペンタメチルジエチレントリアミン（以後トリアミンと称す）０．０３４部を加えて反応を開始した。途中アクリル酸ｎ−ブチル６０部を断続的に追加し、さらに反応溶液の温度が８０℃〜９０℃となるようにトリアミンを適宜追加しながら加熱攪拌を続けた。アクリル酸ブチルの反応率が９５％に達した後、反応容器内を減圧にし、揮発分を除去した。ここまでのトリアミンの使用量は０．１７部であった。
これに１，７−オクタジエン２２部、アセトニトリル３５部、アスコルビン酸０．５２部を添加し、８０℃で６時間加熱撹拌し、重合体［２］を得た。重合体［２］の数平均分子量は２３２００、分子量分布は１．２であり、また重合体一分子当たりに導入されたアルケニル基は１．３個、未反応の臭素末端は０．６個であった。
【００８６】
（比較例２）
実施例２でアスコルビン酸を添加しなかった以外は実施例２と同様の操作を行い、比較重合体［２］を得た。比較重合体［２］の数平均分子量は２２６００、分子量分布は１．２であり、また重合体一分子当たりに導入されたアルケニル基は０．３個、未反応の臭素末端は１．２個であった。
【００８７】
実施例２及び比較例２の結果を表２に示す。実施例２と比較例２では触媒量（トリアミン量）が等しい条件で行っているが、実施例２においては還元剤であるアスコルビン酸を添加することにより、オレフィン化合物（１，７−オクタジエン）との反応が促進され、その結果、未反応の重合体末端を少なくすることができた。
【００８８】
【表２】
2008038097.tif 000016
【産業上の利用可能性】
【００８９】
本発明の製造方法により、少ない触媒量で末端に官能基を有するビニル系重合体を得ることができる。このため、重合体から触媒を除去することが容易になり、触媒除去に用いる吸着剤等の使用量を減らすことができる。